(57)【要約】【課題】信頼性の高い有機エレクトロルミネッセンスデバイスを提供する。【解決手段】有機ＥＬデバイス１は、少なくとも一つの有機ＥＬ素子３と、構造体５と、被覆部６と、パッシベーション膜７と、を備えている。有機ＥＬ素子３は、基板２上に、陽極３１、有機発光層を含む有機層３２、及び、陰極３３を有する。構造体５は、基板２上に設けられ、有機ＥＬ素子３より膜厚が厚い。被覆部６は、構造体５の段差底部５１に設けられ、段差底部５１における断面形状を、その曲率半径が少なくとも０.３μｍとなるように形成する。パッシベーション膜７は、有機エレクトロルミネッセンス素子３、構造体５、及び、被覆部６を被覆する。【選択図】図１
2015111506.tif 000002
【特許請求の範囲】
【請求項１】
基板上に、陽極、有機発光層を含む有機層、及び、陰極を有する、少なくとも一つの有機エレクトロルミネッセンス素子と、
前記基板上に設けられ、前記有機エレクトロルミネッセンス素子より膜厚が厚い構造体と、
前記構造体の段差底部に設けられ、当該段差底部における断面形状を、その曲率半径が少なくとも０.３μｍとなるように形成する被覆部と、
前記有機エレクトロルミネッセンス素子、前記構造体、及び、前記被覆部を被覆するパッシベーション膜と、
を備える、ことを特徴とする有機エレクトロルミネッセンスデバイス。
【請求項２】
前記有機エレクトロルミネッセンス素子を封止する封止板または封止フィルムをさらに備え、
前記有機エレクトロルミネッセンス素子と前記封止板または前記封止フィルムとの間に乾燥剤を充填して接着した充填封止構造、または、前記封止板または前記封止フィルムの全面を接着剤で接着した固体封止構造を有する、ことを特徴とする請求項１に記載の有機エレクトロルミネッセンスデバイス。
【請求項３】
前記被覆部は、前記有機エレクトロルミネッセンス素子を構成する材料である、ことを特徴とする請求項１または２に記載の有機エレクトロルミネッセンスデバイス。
【請求項４】
前記被覆部は、前記有機エレクトロルミネッセンス素子の正孔輸送層または正孔注入層を構成する材料である、ことを特徴とする請求項１〜３のいずれか１項に記載の有機エレクトロルミネッセンスデバイス。
【請求項５】
前記有機エレクトロルミネッセンスデバイスは、パッシブマトリクス型ディスプレイであり、
前記構造体は、カソードセパレーターであり、オーバーハング部を有し、
前記被覆部は、前記有機エレクトロルミネッセンス素子の正孔輸送層または正孔注入層を構成する材料である、ことを特徴とする請求項１〜４のいずれか１項に記載の有機エレクトロルミネッセンスデバイス。
【請求項６】
前記構造体は、カソードセパレーターであり、オーバーハング部を有し、
前記被覆部は、ポジ型フォトレジスト材料である、ことを特徴とする請求項１または２に記載の有機エレクトロルミネッセンスデバイス。
【請求項７】
基板上に、陽極と、有機発光層を含む有機層、及び、陰極を有する、少なくとも一つの有機エレクトロルミネッセンス素子を備える有機エレクトロルミネッセンスデバイスの製造方法であって、
前記基板上の所定位置に陽極を形成する陽極形成工程と、
前記基板上の所定位置に前記有機エレクトロルミネッセンス素子より膜厚が厚い構造体を形成する構造体形成工程と、
前記構造体の段差底部に当該段差底部における断面形状を、その曲率半径が少なくとも０.３μｍとなるように被覆部を形成する被覆部形成工程と、
前記陽極上に有機層、及び、陰極を成膜することにより、有機エレクトロルミネッセンス素子を形成する有機エレクトロルミネッセンス素子形成工程と、
前記有機エレクトロルミネッセンス素子、前記構造体、及び、前記被覆部を被覆するパッシベーション膜を形成するパッシベーション膜形成工程と、を備える、ことを特徴とする有機エレクトロルミネッセンスデバイスの製造方法。
【請求項８】
前記有機層は、正孔注入層と正孔輸送層との少なくとも一方を含み、
前記被覆部形成工程では、正孔注入材料と正孔輸送材料との少なくとも一方を成膜し加熱、流動させることにより、前記構造体の段差底部に前記被覆部を形成するとともに、正孔注入層と正孔輸送層との少なくとも一方を形成する、ことを特徴とする請求項７に記載の有機エレクトロルミネッセンスデバイスの製造方法。
【請求項９】
前記被覆部形成工程では、ポジレジストを塗布し、全面露光することにより、前記構造体の段差底部に被覆部を形成する、ことを特徴とする請求項７に記載の有機エレクトロルミネッセンスデバイスの製造方法。
【発明の詳細な説明】
【技術分野】
【０００１】
本発明は、有機エレクトロルミネッセンスデバイス（ＯＬＥＤ：Ｏｒｇａｎｉｃ  Ｌｉｇｈｔ  Ｅｍｉｔｔｉｎｇ  Ｄｅｖｉｃｅ）及びその製造方法に関する。
【背景技術】
【０００２】
有機エレクトロルミネッセンスディスプレイ等の有機エレクトロルミネッセンスデバイスの作製においては、耐湿性等の耐環境性が低いことから、外気等の周辺環境から保護することが重要となる。周辺環境から保護する方法としては、中空封止、充填封止、固体封止などで有機エレクトロルミネッセンスデバイスの有機層を被覆したり、さらに、乾燥剤、接着剤の化学成分や、きわめて長時間における水分の浸入から有機層を保護するために、封止前に有機層上にパッシベーション膜を形成したりすることがある。
【０００３】
例えば、特許文献１には、カソードセパレーターのオーバーハング部にパッシベーション膜が形成された構造の有機エレクトロルミネッセンスデバイスが開示され、ＣＶＤ（Chemical Vapor Deposition）、スパッタのような回り込み性の良い成膜方法でパッシベーション膜を形成している。しかし、特許文献１の方法では、オーバーハング部の下部鋭角部などに緻密なパッシベーション膜を形成することは実際には困難である。特許文献２において記載されているようにオーバーハング部の下部のパッシベーション膜にはクラックなどの欠陥が発生しやすいからである。
【０００４】
パッシベーション膜の被覆性を改善する方法として、特許文献２では、有機層を成膜後にオーバーハング部を樹脂により平滑化する方法が開示されている。
【先行技術文献】
【特許文献】
【０００５】
【特許文献１】特開平８−３１５９８１号公報
【特許文献２】特開２０１３−９７９１７号公報
【発明の概要】
【発明が解決しようとする課題】
【０００６】
しかしながら、特許文献２の方法では、有機層を成膜後にオーバーハング部を樹脂により平滑にしているので、有機層への影響を考慮すると使用する材料、製造工程、製造温度などに制約があり、汎用性に欠けるという問題がある。また、使用する材料等の制約により、信頼性の高い有機エレクトロルミネッセンスデバイスを提供することが困難な場合がある。
【０００７】
本発明は、上記問題に鑑みてなされたものであり、信頼性の高い有機エレクトロルミネッセンスデバイス及びその製造方法を提供することを目的とする。
また、本発明は、汎用性を有する有機エレクトロルミネッセンスデバイス及びその製造方法を提供することを目的とする。
【課題を解決するための手段】
【０００８】
上記目的を達成するため、本発明の第１の観点に係る有機エレクトロルミネッセンスデバイスは、
基板上に、陽極、有機発光層を含む有機層、及び、陰極を有する、少なくとも一つの有機エレクトロルミネッセンス素子と、
前記基板上に設けられ、前記有機エレクトロルミネッセンス素子より膜厚が厚い構造体と、
前記構造体の段差底部に設けられ、当該段差底部における断面形状を、その曲率半径が少なくとも０.３μｍとなるように形成する被覆部と、
前記有機エレクトロルミネッセンス素子、前記構造体、及び、前記被覆部を被覆するパッシベーション膜と、
を備える、ことを特徴とする。
【０００９】
前記有機エレクトロルミネッセンス素子を封止する封止板または封止フィルムをさらに備え、
前記有機エレクトロルミネッセンス素子と前記封止板または前記封止フィルムとの間に乾燥剤を充填して接着した充填封止構造、または、前記封止板または前記封止フィルムの全面を接着剤で接着した固体封止構造を有する、ことが好ましい。
【００１０】
前記被覆部は、例えば、前記有機エレクトロルミネッセンス素子を構成する材料である。
前記被覆部は、例えば、前記有機エレクトロルミネッセンス素子の正孔輸送層または正孔注入層を構成する材料である。
【００１１】
前記有機エレクトロルミネッセンスデバイスは、パッシブマトリクス型ディスプレイであり、
前記構造体は、カソードセパレーターであり、オーバーハング部を有し、
前記被覆部は、前記有機エレクトロルミネッセンス素子の正孔輸送層または正孔注入層を構成する材料である、ことが好ましい。
【００１２】
または、前記構造体は、カソードセパレーターであり、オーバーハング部を有し、
前記被覆部は、ポジ型フォトレジスト材料である、ことが好ましい。
【００１３】
本発明の第２の観点に係る有機エレクトロルミネッセンスデバイスの製造方法は、
基板上に、陽極と、有機発光層を含む有機層、及び、陰極を有する、少なくとも一つの有機エレクトロルミネッセンス素子を備える有機エレクトロルミネッセンスデバイスの製造方法であって、
前記基板上の所定位置に陽極を形成する陽極形成工程と、
前記基板上の所定位置に前記有機エレクトロルミネッセンス素子より膜厚が厚い構造体を形成する構造体形成工程と、
前記構造体の段差底部に当該段差底部における断面形状を、その曲率半径が少なくとも０.３μｍとなるように被覆部を形成する被覆部形成工程と、
前記陽極上に有機層、及び、陰極を成膜することにより、有機エレクトロルミネッセンス素子を形成する有機エレクトロルミネッセンス素子形成工程と、
前記有機エレクトロルミネッセンス素子、前記構造体、及び、前記被覆部を被覆するパッシベーション膜を形成するパッシベーション膜形成工程と、を備える、ことを特徴とする。
【００１４】
前記有機層は、正孔注入層と正孔輸送層との少なくとも一方を含み、
前記被覆部形成工程では、正孔注入材料と正孔輸送材料との少なくとも一方を成膜し加熱、流動させることにより、前記構造体の段差底部に前記被覆部を形成するとともに、正孔注入層と正孔輸送層との少なくとも一方を形成する、ことが好ましい。
【００１５】
または、前記被覆部形成工程では、ポジレジストを塗布し、全面露光することにより、前記構造体の段差底部に被覆部を形成する、ことが好ましい。
【発明の効果】
【００１６】
本発明によれば、信頼性の高い有機エレクトロルミネッセンスデバイス及びその製造方法を提供することができる。
【図面の簡単な説明】
【００１７】
【図１】本発明の有機エレクトロルミネッセンスデバイスのカソードセパレーター近傍部の一例を示す図である。
【図２】被覆部が形成されていない段差底部を説明するための図である。
【図３】被覆部が形成された段差底部を説明するための図である。
【図４】実施例１の被覆部が形成されていない段差底部の断面ＳＥＭ写真を示す図である。
【図５】実施例１の被覆部が形成された段差底部の断面ＳＥＭ写真を示す図である。
【図６】実施例３の被覆部が形成されていない段差底部の断面ＳＥＭ写真を示す図である。
【図７】実施例３の被覆部が形成された段差底部の断面ＳＥＭ写真を示す図である。
【図８】実施例３の被覆部が形成された段差底部の断面ＳＥＭ写真を示す図である。
【図９】実施例３の被覆部が形成された段差底部の断面ＳＥＭ写真を示す図である。
【発明を実施するための形態】
【００１８】
以下、本発明の有機エレクトロルミネッセンスデバイス（有機ＥＬデバイス）及びその製造方法について、図面を参照しつつ説明する。なお、本実施の形態では、有機ＥＬデバイス１としてパッシブマトリクス型有機ＥＬディスプレイ（ＰＭＯＬＥＤ）を作製した場合を例に説明する。図１は、本発明の有機ＥＬデバイスの一例を示す図である。
【００１９】
図１に示すように、有機ＥＬデバイス１は、基板２と、少なくとも１つの有機ＥＬ素子３と、絶縁膜４と、構造体５と、被覆部６と、パッシベーション膜７と、を備えている。
【００２０】
基板２は、透明または半透明の材料から形成されていることが好ましく、例えば、ガラス板、透明プラスチックシート、半透明プラスチックシート、石英、透明セラミックスあるいはこれらを組み合わせた複合シートから形成されている。
【００２１】
有機ＥＬ素子３は、通常の有機ＥＬ素子の製造工程において形成される所望の構造、形状の有機ＥＬ素子が用いられ、陽極３１と、少なくとも一つの有機層３２と、陰極３３と、を含んでいる。
【００２２】
陽極（下部電極）３１は、図示しない外部電源に接続されて有機層３２に正孔を提供する機能を有する。陽極３１は、透明な材料から形成されており、比較的仕事関数の大きい金属、合金または電気電導性化合物を電極物質として使用することが好ましい。陽極３１に使用する電極物質としては、例えば、金、白金、銀、銅、コバルト、ニッケル、パラジウム、バナジウム、タングステン、酸化錫、酸化亜鉛、ＩＴＯ（インジウム・ティン・オキサイド）、ＩＺＯ（インジウム・ジンク・オキサイド）などが挙げられる。
【００２３】
有機層３２は、有機発光層を含んでいる。有機発光層は、正孔（ホール）および電子の注入機能、それらの輸送機能、正孔と電子の再結合により励起子を生成させる機能（発光機能）を有する化合物を含有する層である。有機発光層に用いられる材料としては、クマリン誘導体、キナクリドン、ルブレン、スチリル系色素、トリス（８−キノリノラト）アルミニウム等のキノリノール環を持つ有機材料、もしくはキノリノール環を持つ有機材料が配位した有機金属錯体などのキノリン誘導体、テトラフェニルブタジエン、アントラセン誘導体、ナフタセン誘導体、ペリレン、コロネン、１２−フタロペリノン誘導体、フェニルアントラセン誘導体、テトラアリールエテン誘導体、フルオランテン誘導体、アセナフトフルオランテン誘導体、テトラフェニルジアミノビフェニル誘導体（ＴＰＤ）、トリアリールアミン誘導体などの芳香族アミン化合物などが挙げられる。
【００２４】
有機層３２は、正孔輸送層、正孔注入層、電子輸送層、及び、電子注入層を含んでいてもよい。正孔注入層は、陽極３１からの正孔（ホール）の注入を容易にする機能を有する化合物を含有する層である。正孔注入層には、例えば、芳香族アミン化合物などが用いられる。正孔輸送層は、注入された正孔を輸送する機能化合物を含有する層である。正孔輸送層には、例えば、テトラフェニルジアミノビフェニル誘導体（ＴＰＤ）などが用いられる。また、電子輸送層は、電子の注入を容易にする機能を有する化合物を含有し、電子輸送層は、注入された電子を輸送する機能化合物を含有する。
【００２５】
陰極（上部電極）３３は、図示しない外部電源に接続されて有機層３２に電子を提供する。陰極３３は、比較的仕事関数の小さい金属、合金または電気電導性化合物を電極物質として使用することが好ましい。陰極３３に使用する電極物質としては、例えば、リチウム、リチウム−インジウム合金、ナトリウム、カルシウム、マグネシウム、マグネシウム−銀合金、マグネシウム−インジウム合金、インジウム、ルテニウム、チタニウム、マンガン、イットリウム、アルミニウム、アルミニウム−リチウム合金、アルミニウム−カルシウム合金、アルミニウム−マグネシウム合金、グラファイト薄膜等が挙げられる。これらの電極物質は、単独で使用してもよく、あるいは複数併用してもよい。
【００２６】
絶縁膜４は、基板２上に形成され、陽極３１のパターン段差や露出させたくない配線膜、例えば、Ｍｏ（モリブデン）合金／Ａｌ（アルミニウム）合金／Ｍｏ合金の積層膜からなるＭＡＭ配線膜を被覆する。絶縁膜４は、感光性ポリイミド樹脂、ノボラック系フォトレジスト、感光性アクリル樹脂、感光性シクロオレフィン樹脂など感光性の材料を用いることが好ましい。また、絶縁膜４は、非感光性ポリイミド樹脂、酸化ケイ素、酸化窒化ケイ素、窒化ケイ素を成膜した後にフォトレジストを用いてパターン加工してもよい。
【００２７】
構造体５は、絶縁膜４の上に形成されている。構造体５は、基板２から突出するように有機ＥＬ素子３の間に設けられ、カソードセパレーター、スペーサー、リブ等として機能する。構造体５は、例えば、その断面が上底の方が下底よりも大きい略台形構造を有し、感光性樹脂のような有機樹脂により形成されている。有機ＥＬデバイス１がパッシブマトリクス型有機ＥＬディスプレイの場合、構造体５は、隣接する素子のカソード電極を分離する素子分離構造体、カソードセパレーターとしての役割を有する。
【００２８】
被覆部６は、構造体５の段差とその直下の薄膜とが接する部分（段差底部）５１に設けられている。ここで、図２に示すように、被覆部６が設けられていない状態での構造体５の段差底部５１の曲率半径は、約０．２μｍと非常に小さな曲率半径となっている。この状態で、有機層３２、陰極３３、及びパッシベーション膜７を成膜すると、構造体５の段差底部５１において非常に脆くなってしまう。このまま全面に接着剤を塗布した封止板や、封止板周囲に接着剤を塗布し、中央に液状乾燥剤を充填した封止板を貼り付けると、段差底部５１にクラックなどの欠陥が発生し、接着剤や液状乾燥剤が有機ＥＬ素子３へ染み込む場合がある。このため、図３に示すように、段差底部５１における断面形状を曲率半径が大きくなるように、被覆部６を形成する。被覆部６は、構造体５の段差底部５１における断面形状を曲率半径が少なくとも０.３μｍ（０.３μｍ以上）となるように形成する。被覆部６を曲率半径が０.３μｍ以上となるように形成すると、パッシベーション膜７の被覆性が向上するとともに、段差底部５１にクラックなどの欠陥が発生しにくくなるためである。
【００２９】
被覆部６は、一般的に用いられている感光性樹脂などの有機材料を用いて形成することができる。
【００３０】
被覆部６は、有機ＥＬ素子３を構成する材料であることが好ましく、有機ＥＬ素子３の正孔輸送層または正孔注入層を構成する材料であることが最も好ましい。また、被覆部６は、ポジ型フォトレジスト材料により形成されていてもよい。これらの材料を用いることにより、有機ＥＬ素子３の有機層３２の成膜前、もしくは、成膜中に被覆部６を形成することができ、汎用性を有し、信頼性の高い有機ＥＬデバイス１を形成することができるためである。
【００３１】
パッシベーション膜７は、構造体５、被覆部６、及び、有機ＥＬ素子３上に形成されている。パッシベーション膜７は、少なくとも無機膜を含む一層または複数の層からなる。無機膜としては、例えば、酸化ケイ素膜、窒化酸化ケイ素膜、窒化ケイ素膜、アルミナ、酸化マグネシウム等を主原料とする無機材料が挙げられる。
【００３２】
なお、パッシベーション膜７上には、液体状、ゲル状または可撓性を有する固体状の乾燥機能を有する層を有し、さらにその上に、接着剤を塗布した封止板や、封止板周囲に接着剤を塗布し、中央に液状乾燥剤を充填した封止板を貼り付けることが好ましい。
【００３３】
次に、このように構成された有機ＥＬデバイス１の製造方法について説明する。
【００３４】
まず、基板２を用意した。次に、用意した基板２上に、例えば、スパッタ法により、陽極材料としてＩＴＯ（酸化インジウムスズ）膜を成膜し、その後、フォトリソグラフィー法（以下、フォトリソ法と略記）により陽極パターンを形成した。これにより、基板２上に陽極３１を形成した。続いて、陽極３１と外部回路とを接続するための配線パターン（図示せず）を形成した。なお、それぞれの形成は有機ＥＬディスプレイや液晶ディスプレイで一般的に用いられている真空成膜法などの成膜方法やフォトリソ法などの加工方法を用いればよく、特別な工法は必要ない。
【００３５】
次に、陽極３１のパターン段差や露出させたくない配線膜上に、例えば、感光性ポリイミド樹脂を被覆して、絶縁膜４を形成する。続いて、絶縁膜４上に、感光性樹脂を用いて、その断面形状が略台形の構造体５を形成した。
【００３６】
ここで、有機ＥＬデバイス３の有機層３２、陰極３３は非常に水分に弱いため、これらを形成する膜を成膜後に保護無しで外気に暴露することはできない。つまり、陰極３３のパターニングには、一般的なフォトリソ法が適用できないため、陰極３３の成膜と同時に隣り合う素子間で電気的に分離されることが必須である。そのため、陰極３３の成膜方法を、ステップカバレージ悪い成膜方法とし、構造体５をカバレージされにくい構造とすることで、陰極３３成膜と同時に素子間で分離されるような手法を用いる。
【００３７】
構造体５を形成した後、さらにポジレジストを塗布、全面露光し現像する。ほとんどのレジストは現像時に除去されるが、構造体５のオーバーハング部の下はレジストへの露光が不十分でオーバーハング部の底面鋭角部にはレジストが残る。これにより、段差底部５１に被覆部６が形成される。
【００３８】
被覆部６を形成するためには、構造体５を形成した後、正孔注入材料もしくは正孔輸送材料を成膜してから加熱してもよい。この場合、正孔注入材料もしくは正孔輸送材料は加熱により流動し、オーバーハング部の底面鋭角部に表面張力により這い上がる。これにより、段差底部５１に被覆部６が形成される。なお、正孔注入材料もしくは正孔輸送材料は高分子系、低分子系ともに使用可能である。高分子系正孔注入材料／正孔輸送材料の場合には溶媒に溶解させた状態の材料を印刷法やインクジェット法などにより塗布することによって形成される。このときオーバーハング底面鋭角部にこれらの材料が到達するように塗布する必要がある。これは、一般的な高分子系材料の形成方法とは異なる方法である。一般的には高分子系材料は絶縁膜４の上面に到達しないように形成される。
【００３９】
有機層３２の形成を完成させた後に、陰極３３を形成し、さらに、構造体５、被覆部６、及び、有機ＥＬ素子３を覆うように、例えば、酸化ケイ素膜のような無機膜を形成し、パッシベーション膜７を形成する。なお、パッシベーション膜７上には、液体状、ゲル状または可撓性を有する固体状の乾燥機能を有する層を形成し、さらにその上に、接着剤を塗布した封止板や、封止板周囲に接着剤を塗布し、中央に液状乾燥剤を充填した封止板を貼り付けてもよい。
【００４０】
このように製造された有機ＥＬデバイス１では、段差底部５１における断面形状を曲率半径が大きくなるように、被覆部６を形成しているので、パッシベーション膜７の被覆性が向上するとともに、段差底部５１にクラックなどの欠陥が発生しにくくなる。このため、信頼性の高い有機ＥＬデバイス１を提供することができる。
【００４１】
また、有機ＥＬ素子３の有機層３２の形成前、もしくは、形成中に被覆部６を形成することができるため汎用性を有し、信頼性の高い有機ＥＬデバイス１を形成することができる。
【００４２】
なお、上記実施の形態では、パッシブマトリクス型有機ＥＬディスプレイ（ＰＭＯＬＥＤ）を作製した場合を例に説明したが、本発明の有機ＥＬデバイス１はこれに限定されるものではなく、例えば、アクティブマトリクス型有機ＥＬディスプレイ（ＡＭＯＬＥＤ）や有機ＥＬ照明に適用することも可能である。この場合は、セパレーターは必要ないが、封止板との間隔を一定にする必要がある場合にはフォトレジストなどによる柱状のスペーサーを用いる場合がある。これは、有機ＥＬ素子３と封止板との直接の接触を避けるためであり、また、極微小のパーティクルが有機ＥＬ素子３と封止板の間に噛んだときにも不具合が発生するおそれを少なくするためでもある。また、封止板がカラーフィルターを兼ねている場合には有機ＥＬ素子３とカラーフィルターの間隔を一定にして発色がディスプレイパネルの面内で一定になるようにする効果もある。
【００４３】
カソードセパレーターと異なり、スペーサーの形状は順テーパーにすることが可能なので比較的不具合は発生しにくいが、順テーパーの角度はあまり小さくすることができない。これは、順テーパー角を小さくするとスペーサーの底部の面積が大きくなるので画素の開口率を大きくすることに支障が出るためである。スペーサー底部段差の曲率半径を大きくする材料として、高分子タイプの正孔注入材料は有効である。ＡＭＯＬＥＤの場合には、その上に有機層３１、透明或いは半透明電極、パッシベーション膜７を成膜し、例えばカラーフィルターを形成した封止板を接着剤で貼り付ける。封止板は、素子との間に液状乾燥剤を充填させながら周辺を接着剤で貼り付けることもできる。このとき、充分に封止板とアレイ基板を加圧して均一な間隔とするようにする。このようにして作られたＡＭＯＬＥＤは、非常に高い表示特性と、信頼性を示した。一方、段差底部の曲率半径を大きくする処理を行わなかった場合は、基板２と封止板の貼り合わせ時に段差底部に亀裂が入る場合があり、その部分で液状乾燥剤や接着剤の有機ＥＬ素子３への染み込みが発生し不具合になる場合がある。
【実施例】
【００４４】
以下、本発明の具体的な実施例を示し、本発明をさらに詳細に説明する。
【００４５】
（実施例１）
本実施例では、有機ＥＬデバイス１としてパッシブマトリクス型有機ＥＬディスプレイ（ＰＭＯＬＥＤ）を作製した場合を例に説明する。
【００４６】
まず、基板２としての無アルカリガラス基板を用意した。次に、用意した基板２上に、例えば、スパッタ法により、陽極材料としてＩＴＯ膜を成膜し、その後、フォトリソ法により陽極パターンを形成した。続いて、配線金属としてＭｏ（モリブデン）合金／Ａｌ（アルミニウム）合金／Ｍｏ合金の積層膜（ＭＡＭ配線膜）をスパッタ法で真空を破らずに連続成膜し、さらに同様にフォトリソ法で陽極とドライバーＩＣを繋ぐための配線パターンを加工した。
【００４７】
次に、陽極３１のパターン段差や露出させたくないＭＡＭ配線膜上に、感光性ポリイミド樹脂を被覆して、絶縁膜４を形成した。続いて、絶縁膜４上に、感光性樹脂を用いて、その断面形状が略台形の構造体５を形成した。図４に被覆部６が形成されていない状態での段差底部５１の断面ＳＥＭ写真を示す。
【００４８】
構造体５を形成した後に、ポジレジストを塗布し、さらにレジスト表面を全面露光・現像した。構造体５のオーバーハング部の下のポジレジスト材料は、全面露光時に充分に光が当たりにくいため、露光／現像条件をうまく選ぶことで、オーバーハング部の奥にあたる段差底部５１にポジレジストが残る。その後、ポジレジストをアニールして硬化することで、段差底部５１に被覆部６が形成される。
【００４９】
続いて、構造体５、被覆部６、及び、有機ＥＬ素子３を覆うように、パッシベーション膜７を形成する。図５にパッシベーション膜７が形成された状態での段差底部５１の断面ＳＥＭ写真を示す。図５に示すように、構造体５には、段差底部５１が緩やかな曲率半径を持つような被覆部６が形成され、パッシベーション膜７が構造体５を完全に覆っていることが確認できた。
【００５０】
最後に、封止板を貼り付け、基板２を個片に分断し、ＩＣとフレキシブルプリント回路基板を実装することによりＰＭＯＬＥＤガラスパネル（有機ＥＬデバイス１）は完成した。
【００５１】
実施例１の有機ＥＬデバイス１は、構造体５の段差底部５１に被覆部６が形成され、パッシベーション膜７が構造体５を完全に覆っており、接着剤や液状乾燥剤の有機ＥＬ素子３への染み込みは著しく改善し、実使用上全く問題ないレベルのものであることを確認した。
【００５２】
（実施例２）
実施例２では、基板２上に、陽極３１、絶縁膜４、及び、構造体５を形成するまでは実施例１と同様の方法により製造した。
【００５３】
構造体５を形成した後、高分子タイプの正孔注入層を段差底部５１まで塗布した。一般に、高分子タイプの正孔注入層は、バンクと呼ばれる絶縁膜を形成し、画素となる部分の絶縁膜を開口させて陽極を露出させ、その開口部分にのみインクジェット法などにより塗布するのが通常の工法である。バンクなどの樹脂表面をフッ素化するなどの処理をして正孔注入層材料をはじくようにし、陽極の表面のみに溜まりやすくするような工夫がなされている。
【００５４】
しかしながら、実施例２では、絶縁膜４と構造体５をプラズマ処理をするなどして、正孔注入層材料との親和性・濡れ性を向上させた後に、正孔注入層材料を塗布し、乾燥させた。これにより、正孔注入材料は構造体５の段差底部５１にも留まり、段差底部５１の曲率半径を大きくすることができた。
【００５５】
最後に、実施例１と同様に有機層３２、陰極３３、パッシベーション膜７を連続成膜し、封止板を貼り付けることにより、ＰＭＯＬＥＤ（有機ＥＬデバイス１）は完成した。
【００５６】
実施例２の有機ＥＬデバイス１についても、構造体５の段差底部５１に被覆部６が形成され、パッシベーション膜７が構造体５を完全に覆っていた。このため、実施例２の有機ＥＬデバイス１は、接着剤や液状乾燥剤の有機ＥＬ素子３への染み込みは著しく改善し、実使用上全く問題ないレベルのものであることを確認した。
【００５７】
（実施例３）
まず、ガラス等の支持基板上に基板２としてＰＥＴフィルムを仮固定し、表面にハードコート層としてアクリル樹脂を塗布し、さらに透湿防止膜として窒化酸化シリコンをプラズマＣＶＤ法で成膜した。その上に実施例１と同様に、陽極材料としてＩＴＯ（酸化インジウムスズ）をスパッタ法で成膜し、その後、陽極パターンをフォトリソ法により形成した。続いて、配線金属としてＭｏ（モリブデン）合金／Ａｌ（アルミニウム）合金／Ｍｏ合金の積層膜（ＭＡＭ配線膜）をスパッタ法で真空を破らずに連続成膜し、さらに、同様にフォトリソ法で陽極とドライバーＩＣを繋ぐための配線パターンを加工した。
【００５８】
次に、陽極３１のパターン段差や露出させたくないＭＡＭ配線膜を絶縁膜で被覆した。この絶縁膜にはノボラック系フォトレジストを使用した。続いて、絶縁膜４上に、感光性樹脂を用いて、その断面形状が略台形の構造体５を形成した。絶縁膜の上の構造体５はネガレジストで形成した。それぞれの加工は、ＰＥＴフィルムにダメージを与えない範囲の温度であれば、有機ＥＬディスプレイや液晶ディスプレイで一般的に用いられている方法を用いればよい。
【００５９】
図６に段差底部５１の断面ＳＥＭ写真を示す。図６に示すように、絶縁膜４と構造体５が接する段差底部５１は０．２μｍと非常に小さな曲率半径となっていた。段差底部５１の曲率半径を大きくし、緩やかな弧を描くようにする方法として、正孔注入材料或いは正孔輸送材料としてよく知られているα−ＮＰＤ（Ｎ，Ｎ’−ｄｉ（１−ｎａｐｈｔｈｙｌ）−Ｎ，Ｎ’−ｄｉｐｈｅｎｙｌ−（１，１’−ｂｉｐｈｅｎｙｌ）−４，４’−ｄｉａｍｉｎｅ）を成膜し、その後で加熱することにより基板表面を流動させた。
【００６０】
ここで、ＮＰＤの膜厚や加熱温度や加熱時間を適切に選択することでオーバーハング部（構造体５）の奥にあたる段差底部５１にきれいにＮＰＤが流動し、曲率半径も制御できる。図７では段差底部５１の曲率半径が０，４μｍ、図８では段差底部５１の曲率半径が０，８μｍ、図９では段差底部５１の曲率半径が１．２μｍとなるように、被覆部６を形成した。図７〜図９に示すように、ＮＰＤの膜厚や加熱温度を選択することで曲率半径が制御できることを確認した。また、加熱は、ＮＰＤ成膜に引き続き真空を破らずに行っても、大気に取り出してから行っても、ＮＰＤが流動し、効果があることが分かった。
【００６１】
続いて、有機ＥＬ素子３の形成をし、さらに、構造体５、被覆部６、及び、有機ＥＬ素子３を覆うように、パッシベーション膜７を形成した。最後に、封止板を貼り付け、ＰＭＯＬＥＤパネルの前工程を終了した。さらに、ＰＥＴフィルムを支持基板から剥がして、パネル個片に分断し、ＩＣ付きフレキシブル回路基板を実装することによりフレキシブルＰＭＯＬＥＤ（有機ＥＬデバイス１）は完成した。
【００６２】
実施例３の有機ＥＬデバイス１についても、構造体５の段差底部５１に被覆部６が形成され、パッシベーション膜７が構造体５を完全に覆っていた。このため、実施例３の有機ＥＬデバイス１は、接着剤や液状乾燥剤の有機ＥＬ素子３への染み込みは発生しなくなり、高い信頼性を示した。また、パッシベーション膜７の膜厚を３０ｎｍ〜３００ｎｍとしたとき、フレキシブルＰＭＯＬＥＤパネルを曲率１０ｍｍまで屈曲させても不具合は発生しなかった。
【符号の説明】
【００６３】
１  有機ＥＬデバイス
２  基板
３  有機ＥＬ素子
３１  陽極
３２  有機層
３３  陰極
４  絶縁膜
５  構造体
５１  段差底部
６  被覆部
７  パッシベーション膜
【図１】
2015111506.tif 000003
【図２】
2015111506.tif 000004
【図３】
2015111506.tif 000005
【図４】
2015111506.tif 000006
【図５】
2015111506.tif 000007
【図６】
2015111506.tif 000008
【図７】
2015111506.tif 000009
【図８】
2015111506.tif 000010
【図９】
2015111506.tif 000011